(57)【特許請求の範囲】
【請求項１】
下記一般式（１）で示され、ポリマー主鎖を構成する樹脂原料。
【化１】
0006537261.tif 000006
（式（１）中、Ｘは、ヒドロキシアリール基を示す。）
【請求項２】
上記式（１）におけるＸが、ヒドロキシフェニル基である請求項１に記載の樹脂原料。
【請求項３】
請求項１又は請求項２に記載の樹脂原料とアルデヒド類とを反応させて得られるフェノール樹脂。
【請求項４】
無溶媒又は炭化水素溶媒において、酸触媒の存在下、フェノール類とアントラセン−９−カルボアルデヒドとを反応させる工程を有する下記式（１）で示され、ポリマー主鎖を構成する樹脂原料に用いられるアントラセン誘導体の製造方法。
【化２】
0006537261.tif 000007
（式（１）中、Ｘは、ヒドロキシアリール基を示す。）
【発明の詳細な説明】
【技術分野】
【０００１】
本発明は、新規なアントラセン誘導体、このアントラセン誘導体の製造方法、フェノール樹脂、フォトレジスト用組成物及び発光剤に関する。
【背景技術】
【０００２】
従来、アントラセンは、木材の殺虫材や保存安定剤、塗料等のほか、エポキシ樹脂やカーボンブラックの製造原料、アントラキノン染料の合成原料等の種々の用途に利用されている。
【０００３】
また、このアントラセンは、ベンゼン環が３個縮合した縮合多環芳香族化合物であるため、構造的な硬さ、炭素密度の高さ、高融点、高屈折率等の特徴に加え、紫外線照射によってπ電子が作用し蛍光を発する等の有用な特性を有している。かかる特性を付加価値として更なる活用を図るべく、アントラセンの様々な応用展開が試みられている。これまでも種々のアントラセン誘導体が、多岐にわたる技術分野で付加価値の高い材料として開発されている。
【０００４】
例えばアントラセンの９，１０位に（メタ）アクリレート基を導入し、重合性モノマーとすることで、光ラジカル重合の増感剤として作用する光硬化ポリマー（特開２００７−９９６３７号公報参照）や、紫外線吸収能や難燃性を有するポリマー（特開２００８−１６３７号公報参照）を得ることができる。
【０００５】
また、フォトレジストの分野においても、アントラセンを用い、高感度、高解像性、高エッチング耐性、低昇華性等の利点を有する感放射線性樹脂組成物（特開２００５−３４６０２４号公報参照）や、レジスト樹脂とのインターミキシングを防止する反射防止膜（特開平７−８２２２１号公報参照）等を得ることができる。
【０００６】
さらには、電子輸送材料又は発光剤として、有機感光体（ＯＰＣ）、有機エレクトロルミネッセンス素子、有機太陽電池、有機発光ダイオード等の用途へのアントラセンの応用も期待されている（特開２００９−４０７６５号公報参照）。
【０００７】
また、アントラセンが高屈折率を有するという特徴を生かして、光学材料としての利用のほか、高屈折率材料、低屈折率材料及び増感色素等を混合し、露光によって干渉縞を記録するホログラム記録材料としての利用も行われている（特開平６−２９５１５１号公報参照）。
【０００８】
しかし、これらのアントラセンでは反応における多様性が不十分である。
【先行技術文献】
【特許文献】
【０００９】
【特許文献１】特開２００７−９９６３７号公報
【特許文献２】特開２００８−１６３７号公報
【特許文献３】特開２００５−３４６０２４号公報
【特許文献４】特開平７−８２２２１号公報
【特許文献５】特開２００９−４０７６５号公報
【特許文献６】特開平６−２９５１５１号公報
【発明の概要】
【発明が解決しようとする課題】
【００１０】
本発明は、かかる事情を背景になされたものであり、アントラセン特有の特性（高炭素密度、高融点、高安定性、高屈折率、紫外線に対する蛍光性能等）を備え、かつ反応多様性を兼ね備えたアントラセン誘導体及びこの製造方法を提供することを目的とする。
【課題を解決するための手段】
【００１１】
上記課題を解決するためになされた発明は、下記式（１）で示されるアントラセン誘導体である。
【００１２】
【化１】
0006537261.tif 000002
（式（１）中、Ｘは、ヒドロキシアリール基を示す。）
【００１３】
当該アントラセン誘導体は、アントラセン骨格を有するため、アントラセン特有の諸特性、例えば高炭素密度、高屈折率、紫外線に対する蛍光性能等を備え、さらにアントラセン骨格の第９位に芳香環を備える基が導入されていることにより、アントラセンよりも高い融点を有する。
【００１４】
当該アントラセン誘導体は、加えて、上記置換基が反応活性な水酸基及び芳香環を有することから、多様な反応性を有する。従って、当該アントラセン誘導体によれば、各種樹脂原料等に用いることができるなどの高い汎用性を発揮することができる。
【００１５】
また、当該アントラセン誘導体は、アントラセンとヒドロキシアリールとが単結合した構造を有するため、アントラセンより安定性に優れる。
【００１６】
当該アントラセン誘導体は、上記Ｘがヒドロキシフェニル基であるとよい。これにより、当該アントラセン誘導体は特に高い融点及び屈折率を発揮することができ、また効率よく製造することができる。
【００１７】
上記課題を解決するためになされた別の発明は、当該アントラセン誘導体とアルデヒド類とを反応させて得られるフェノール樹脂である。当該フェノール樹脂は、当該アントラセン誘導体を原材料としているため、当該アントラセン誘導体が有する高融点、高屈折率等の特性を備える。
【００１８】
当該アントラセン誘導体及びフェノール樹脂は、フォトレジスト用組成物に用いられるとよい。上述のように、当該アントラセン誘導体及びフェノール樹脂は高い汎用性を有するため、フォトレジスト用組成物として好適に用いることができる。
【００１９】
当該アントラセン誘導体及びフェノール樹脂は、発光剤に用いられるとよい。上述のように、当該アントラセン誘導体及びフェノール樹脂は高い汎用性を有するため、発光剤として好適に用いることができる。
【００２０】
上記課題を解決するためになされたさらに別の発明は、無溶媒又は炭化水素溶媒において、酸触媒の存在下、フェノール類とアントラセン−９−カルボアルデヒドとを反応させる工程を有する下記式（１）で示されるアントラセン誘導体の製造方法である。
【化２】
0006537261.tif 000003
（式（１）中、Ｘは、ヒドロキシアリール基を示す。）
【００２１】
当該製造方法によれば、副反応の発生を抑えることができ、またフェノール類の種類を選択することによって、所望する当該アントラセン誘導体を効率よく製造することができる。例えば上記フェノール類としてフェノールを選択することで、上記式（１）におけるＸがヒドロキシフェニル基であるアントラセン誘導体を製造することができる。
【００２２】
ここで、「ヒドロキシアリール基」とは、少なくとも１つのヒドロキシ基を有し、その他の置換基を有してもよい芳香族炭化水素の芳香環から１つの水素を除いた置換基である。「フェノール類」とは芳香環上にヒドロキシ基を有する化合物をいう。
【発明の効果】
【００２３】
以上説明したように、本発明のアントラセン誘導体は、アントラセンと同等以上の高い融点及び安定性を有し、かつアントラセン特有の諸特性、例えば高炭素密度、高屈折率及び紫外線に対する蛍光性能等を備えている。さらに、当該アントラセン誘導体は、アントラセン特有の諸特性を備えた上で多様な反応性を示すため、各種樹脂原料に用いることができる等の高い汎用性を発揮することができる。
【００２４】
従って、本発明のアントラセン誘導体は、材料の高機能化や新たな特性の付与に極めて効果的であり、高い汎用性と付加価値とを有する樹脂原料、例えばフェノール樹脂原料、エポキシ樹脂原料、ポリカーボネート原料、アクリル樹脂原料、積層材、塗料等のコーティング材料、レンズ、光学シート等の光学材料、ホログラム記録材料等の記録材料、有機感光体、フォトレジスト用組成物、反射防止膜、半導体封止材等の高機能材料、分子磁気メモリー等の磁性材料、有機太陽電池、有機ＥＬ素子などとして多岐の技術分野での応用展開をはかることができる。
【００２５】
さらに、本発明の製造方法によれば所望する当該アントラセン誘導体を効率的に製造することができる。
【図面の簡単な説明】
【００２６】
【図１】実施例１の反応終了後のＨＰＬＣチャートを示す図である。
【図２】実施例１の目的物のＨＰＬＣチャートを示す図である。
【図３】実施例１の目的物の１Ｈ−ＮＭＲチャートを示す図である。
【図４】実施例１の目的物の１３Ｃ−ＮＭＲチャートを示す図である。
【図５】実施例２の反応終了後のＨＰＬＣチャートを示す図である。
【図６】実施例３の反応終了後のＨＰＬＣチャートを示す図である。
【発明を実施するための形態】
【００２７】
以下、本発明の実施形態を詳説する。
【００２８】
＜アントラセン誘導体＞
本発明のアントラセン誘導体は、下記式（１）で示される。
【００２９】
【化３】
0006537261.tif 000004
【００３０】
上記式（１）中、Ｘは、ヒドロキシアリール基を示す。
【００３１】
上記Ｘで表されるヒドロキシアリール基の具体例としては、例えばヒドロキシフェニル基、ヒドロキシナフチル基等が挙げられる。
【００３２】
上記ヒドロキシアリール基は、芳香環上の１又は複数の水素原子が置換基で置換されていてもよい。この置換基としては、例えばアルキル基、ヒドロキシ基、アルコキシル基、アリール基、アルケニル基、アミノ基、メルカプト基等が挙げられる。
【００３３】
上記アルキル基としては、例えば直鎖状、分岐鎖状、単環状及び縮合多環状のアルキル基；炭素が−Ｏ−で置換されている直鎖状、分岐鎖状、単環状及び縮合多環状のアルキル基等が挙げられる。
【００３４】
上記直鎖状、分岐鎖状、単環状及び縮合多環状のアルキル基としては、例えばメチル基、エチル基、プロピル基、ブチル基、ペンチル基、ヘキシル基、ヘプチル基、オクチル基、ノニル基、デシル基、ドデシル基、オクタデシル基、イソプロピル基、イソブチル基、イソペンチル基、ｓｅｃ−ブチル基、ｔｅｒｔ−ブチル基、ｓｅｃ−ペンチル基、ｔｅｒｔ−ペンチル基、ｔｅｒｔ−オクチル基、ネオペンチル基、シクロプロピル基、シクロブチル基、シクロペンチル基、シクロヘキシル基、アダマンチル基、ノルボルニル基、ボルニル基、４−デシルシクロヘキシル基等が挙げられる。
【００３５】
上記炭素が−Ｏ−で置換されている直鎖状及び分岐鎖状のアルキル基としては、例えば−ＣＨ２−Ｏ−ＣＨ３、−ＣＨ２−ＣＨ２−Ｏ−ＣＨ２−ＣＨ３、−ＣＨ２−ＣＨ２−ＣＨ２−Ｏ−ＣＨ２−ＣＨ３、−（ＣＨ２−ＣＨ２−Ｏ）ｎ１−ＣＨ３（ｎ１は１〜８の整数）、−（ＣＨ２−ＣＨ２−ＣＨ２−Ｏ）ｍ１−ＣＨ３（ｍ１は１〜５の整数）、−ＣＨ２−ＣＨ（ＣＨ３）−Ｏ−ＣＨ２−ＣＨ３、−ＣＨ２−ＣＨ（ＯＣＨ３）２等が挙げられる。
【００３６】
上記アルコキシル基としては、直鎖状、分岐鎖状、単環状及び縮合多環状のアルコキシル基；１個以上の−Ｏ−で中断されている直鎖状、分岐鎖状、単環状及び縮合多環状アルコキシル基等が挙げられる。
【００３７】
上記直鎖状、分岐鎖状、単環状及び縮合多環状のアルコキシル基としては、例えばメトキシ基、エトキシ基、プロポキシ基、ブトキシ基、ペンチルオキシ基、ヘキシルオキシ基、ヘプチルオキシ基、オクチルオキシ基、ノニルオキシ基、デシルオキシ基、ドデシルオキシ基、オクタデシルオキシ基、イソプロポキシ基、イソブトキシ基、イソペンチルオキシ基、ｓｅｃ−ブトキシ基、ｔｅｒｔ−ブトキシ基、ｓｅｃ−ペンチルオキシ基、ｔｅｒｔ−ペンチルオキシ基、ｔｅｒｔ−オクチルオキシ基、ネオペンチルオキシ基、シクロプロピルオキシ基、シクロブチルオキシ基、シクロペンチルオキシ基、シクロヘキシルオキシ基、アダマンチルオキシ基、ノルボルニルオキシ基、ボルニルオキシ基、４−デシルシクロヘキシルオキシ基等が挙げられる。
【００３８】
上記１個以上の−Ｏ−で中断されている直鎖状及び分岐鎖状のアルコキシル基としては、例えば−Ｏ−ＣＨ２−Ｏ−ＣＨ３、−Ｏ−ＣＨ２−ＣＨ２−Ｏ−ＣＨ２−ＣＨ３、−Ｏ−ＣＨ２−ＣＨ２−ＣＨ２−Ｏ−ＣＨ２−ＣＨ３、−Ｏ−（ＣＨ２−ＣＨ２−Ｏ）ｎ２−ＣＨ３（ここでｎ２は１〜８の整数である）、−Ｏ−（ＣＨ２−ＣＨ２−ＣＨ２−Ｏ）ｍ２−ＣＨ３（ここでｍ２は１〜５の整数である）、−Ｏ−ＣＨ２−ＣＨ（ＣＨ３）−Ｏ−ＣＨ２−ＣＨ３、−Ｏ−ＣＨ２−ＣＨ（ＯＣＨ３）２等が挙げられる。
【００３９】
上記アリール基としては、置換基を有していてもよい芳香環から１つの水素を除いた基が挙げられ、例えばフェニル基、１−ナフチル基、２−ナフチル基、１−アントリル基、９−アントリル基、２−フェナントリル基、３−フェナントリル基、９−フェナントリル基、１−ピレニル基、５−ナフタセニル基、１−インデニル基、２−アズレニル基、１−アセナフチル基、２−フルオレニル基、９−フルオレニル基、３−ペリレニル基、ｏ−トリル基、ｍ−トリル基、ｐ−トリル基、２，３−キシリル基、２，５−キシリル基、メシチル基、ｐ−クメニル基、ｐ−ドデシルフェニル基、ｏ−メトキシフェニル基、ｍ−メトキシフェニル基、ｐ−メトキシフェニル基、２，６−ジメトキシフェニル基、３，４−ジメトキシフェニル基、３，４，５−トリメトキシフェニル基、ｐ−シクロヘキシルフェニル基、４−ビフェニル基、ｏ−フルオロフェニル基、ｍ−クロロフェニル基、ｐ−ブロモフェニル基、ｐ−ヒドロキシフェニル基、ｍ−カルボキシフェニル基、ｏ−メルカプトフェニル基、ｐ−シアノフェニル基、ｍ−ニトロフェニル基、ｍ−アジドフェニル基等が挙げられる。
【００４０】
上記アルケニル基としては、直鎖状、分岐鎖状、単環状及び縮合多環状のアルケニル基等が挙げられ、それらは構造中に複数の炭素−炭素二重結合を有していてもよい。このような基としては、例えばビニル基、１−プロペニル基、アリル基、２−ブテニル基、３−ブテニル基、イソプロペニル基、イソブテニル基、１−ペンテニル基、２−ペンテニル基、３−ペンテニル基、４−ペンテニル基、１−ヘキセニル基、２−ヘキセニル基、３−ヘキセニル基、４−ヘキセニル基、５−ヘキセニル基、シクロペンテニル基、シクロヘキセニル基、１，３−ブタジエニル基、シクロヘキサジエニル基、シクロペンタジエニル基等が挙げられる。
【００４１】
上記ヒドロキシアリール基として、置換基を有するヒドロキアリール基を備えることで、当該アントラセン誘導体は、当該アントラセン誘導体の特徴を維持しつつさらに機能を付加又は調整することができる。
【００４２】
例えば置換基としてアルキル基を有するヒドロキシアリール基を備える当該アントラセン誘導体によれば、当該アントラセン誘導体の多様な反応性を低下させることなく、屈折率や融点等を調整することができる。なお、上記置換アルキル基としては、当該アントラセン誘導体の立体配置安定性の点から、低分子量であることが好ましく、具体的には炭素数が５以下のアルキル基がより好ましく、メチル基及びエチル基がさらに好ましい。
【００４３】
上記Ｘとしては、高屈折性、高融点及び反応多様性の点から、無置換のヒドロキシフェニル基及び無置換のヒドロキシナフチル基が好ましく、無置換のヒドロキシフェニル基がより好ましく、４−ヒドロキシフェニル基がさらに好ましい。
【００４４】
当該アントラセン誘導体の融点の下限としては、２１８℃が好ましく、２２０℃がより好ましい。一方、上記融点の上限としては、３００℃が好ましく、２８０℃がより好ましい。当該アントラセン誘導体の融点は、Ｘで示される置換基を選択することで調整することができる。ここで融点とは、示差走査熱量計を用い、窒素雰囲気下５℃／分の昇温速度によるピークトップ法にて求められる値である。
【００４５】
当該アントラセン誘導体の屈折率の下限としては、１．６が好ましく、１．６５がより好ましい。一方、上記屈折率の上限としては、２が好ましく、１．９がより好ましい。当該アントラセン誘導体の屈折率は、Ｘで示される置換基を選択することで調整することができる。ここで屈折率とは、屈折率計を用い、２５℃にて１質量％、５質量％及び１０質量％の各濃度でプロピレングリコールモノメチルエーテルアセテート（ＰＧＭＥＡ）に溶解したアントラセン溶液の屈折率を測定し、検量線を作成して求めた１００質量％時の換算屈折率である。
【００４６】
＜利点＞
当該アントラセン誘導体は、アントラセン骨格を有することによりアントラセン特有の諸特性である高炭素密度、高屈折率、紫外線に対する蛍光性能等を備え、かつ芳香環を有する置換基（ヒドロキシアリール基）がアントラセン骨格の９位に導入されていることにより、アントラセンよりも高い融点を有する。
【００４７】
当該アントラセン誘導体は、さらに上記ヒドロキシアリール基が反応活性な水酸基及び芳香環を有することから、アントラセン特有の諸特性を備えた上で、多様な反応性を有する。例えば当該アントラセン誘導体は、アリル化、グリシジル化、アクリル化、メチロール化、ベンゾオキサジン化等の反応に用いることができる。
【００４８】
また、当該アントラセン誘導体は、アントラセンとヒドロキシアリールとが単結合した構造を有するため、アントラセンより安定性に優れる。
【００４９】
従って、当該アントラセン誘導体によれば、各種樹脂原料等に用いることができるなどの高い汎用性を発揮することができる。特に、当該アントラセン誘導体は、このフェノール骨格がアントラセン環の９位に配置されていることで、樹脂原料として使用する場合にポリマー主鎖への導入が可能となる等の優れた応用展開が可能となる。特に、当該アントラセン誘導体は、アントラセン骨格の短軸となる９位にフェノール骨格が配置されているため、ポリマー主鎖へ導入された際、当該ポリマーが極めて高い炭素密度を有することや、結晶性が高くなること等の特有な機能の発揮が期待される。
【００５０】
本発明のアントラセン誘導体は、上記の構造を有するため、直接又は反応中間体として用いて、フェノール樹脂原料、エポキシ樹脂原料、ポリカーボネート原料、アクリル樹脂原料等の各種合成樹脂原料等として用いることができる。また、合成樹脂原料以外にも、例えば農薬中間体や、医薬中間体として用いることができる。
【００５１】
＜アントラセン誘導体の製造方法＞
本発明のアントラセン誘導体の製造方法は、無溶媒又は炭化水素溶媒において、酸触媒の存在下、フェノール類とアントラセン−９−カルボアルデヒドとを反応させる工程を有する下記式（１）で示されるアントラセン誘導体の製造方法である。当該製造方法におけるフェノール類とアントラセン−９−カルボアルデヒドとの反応機構は定かではないが、無溶媒環境下又は炭化水素溶媒により、アントラセン−９−カルボアルデヒドの特定の炭素上の電子が局在化され、フェノール系化合物との反応が生じること等が考えられる。
【００５２】
【化４】
0006537261.tif 000005
【００５３】
上記式（１）中、Ｘは、ヒドロキシアリール基を示す。このＸとしては、上述の当該アントラセン誘導体のものと同一である。
【００５４】
上記フェノール類としてはフェノール系化合物、ナフトール系化合物等が挙げられる。
【００５５】
上記フェノール系化合物とは、芳香環上の水素が他の置換基に置換されていてもよいフェノールをいう。上記置換基としては、アルキル基やヒドロキシ基等が挙げられる。この置換基の数としては、アントラセン−９−カルボアルデヒドとの反応性から、４以下が好ましく、２以下がより好ましく、０がさらに好ましい。また、アントラセン−９−カルボアルデヒドとの反応性から、ヒドロキシ基のパラ位に置換基が配置されていないことが好ましい。
【００５６】
上記フェノール系化合物としては、例えばフェノール、ｏ−クレゾール、ｍ−クレゾール、ｐ−クレゾール、２，３−キシレノール、２，４−キシレノール、２，５−キシレノール、２，６−キシレノール、３，４−キシレノール、３，５−キシレノール、２，３，５−トリメチルフェノール、２，３，６−トリメチルフェノール、２−エチルフェノール、４−エチルフェノール、２−イソプロピルフェノール、４−イソプロピルフェノール、２−ｔｅｒｔ−ブチルフェノール、４−ｔｅｒｔ−ブチルフェノール、２−シクロヘキシルフェノール、４−シクロヘキシルフェノール、２−フェニルフェノール、４−フェニルフェノール、チモール、２−ｔｅｒｔ−ブチル−５−メチルフェノール、２−シクロヘキシル−５−メチルフェノール、レゾルシン、２−メチルレゾルシン、カテコール、４−メチルカテコール、ハイドロキノン、ピロガロール等が挙げられる。
【００５７】
上記ナフトール系化合物とは、芳香環上の水素が他の置換基に置換されていてもよいナフトールをいう。上記置換基としては、アルキル基やヒドロキシ基等が挙げられる。この置換基の数としては、アントラセン−９−カルボアルデヒドとの反応性の点から、６以下が好ましく、２以下がより好ましく、０がさらに好ましい。
【００５８】
上記ナフトール系化合物としては、１−ナフトール、２−ナフトール、１，４−ジヒドロキシナフタレン、１，５−ジヒドロキシナフタレン、１，６−ジヒドロキシナフタレン、２，３−ジヒドロキシナフタレン、２，６−ジヒドロキシナフタレン、２，７−ジヒドロキシナフタレン等が挙げられる。
【００５９】
当該フェノール類は、特にこれらに限定されるものではなく、所望する上記アントラセン誘導体の構造に応じて適宜選択される。例えば上記フェノール類としてフェノールを選択することで、上記式（１）におけるＸがヒドロキシフェニル基であるアントラセン誘導体を製造することができる。なお、これらは単独又は２種以上を組み合わせて用いてもよい。
【００６０】
上記フェノール類のアントラセン−９−カルボアルデヒド１モルに対する配合量の下限としては、２モルが好ましく、４モルがより好ましい。一方、上記配合量の上限としては、１００モルが好ましく、５０モルがより好ましく、３０モルがさらに好ましい。フェノール類の配合量が上記下限未満の場合、原料の高次縮合物が生成するため精製に多大なエネルギーを要するおそれがある。逆に、上記配合量が上記上限を超えると、未反応のフェノール類を除去するのに多大なエネルギーを要するおそれがある。
【００６１】
本製造方法においては、反応溶媒を用いないか、又は炭化水素溶媒を用いる。この炭化水素溶媒としては、例えばトルエン、キシレン、ｎ−ヘキサン、イソヘキサン、シクロヘキサン、メチルシクロヘキサン、ｎ−ヘプタン、イソオクタン、ｎ−デカン、ソルベントナフサ等が挙げられ、トルエン及びシクロヘキサンが好ましい。炭化水素溶媒は、これらのものに限定されず、また、それぞれを単独又は２種以上を混合して用いてもよい。
【００６２】
フェノール類１００質量部に対する炭化水素溶媒の配合量の下限としては、０質量部が好ましく、５質量部がより好ましく、１０質量部がさらに好ましい。一方、上記配合量の上限としては、１０００質量部が好ましく、５００質量部がより好ましく、１００質量部がさらに好ましい。炭化水素溶媒の配合量が上記上限を超えると、反応速度が低下し、生産性が低下するおそれがある。
【００６３】
上記酸触媒としては、例えば塩酸、硫酸、リン酸、過塩素酸等の無機酸、蓚酸、パラトルエンスルホン酸、メタンスルホン酸、フェノールスルホン酸等の有機酸、強酸性イオン交換樹脂等の樹脂酸などが挙げられ、これらの中で無機酸が好ましく、硫酸がより好ましい。これらの酸触媒は、単独で用いてもよく、２種以上を組み合わせて用いてもよい。また、メルカプト酢酸等の反応助触媒を併用しても良い。
【００６４】
酸触媒の使用量としては、反応が過激で危険とならない範囲でかつ反応促進のために少なすぎない量を設定すればよいが、一般的には、フェノール類１００質量部に対して、０．１質量部以上２０質量部以下である。
【００６５】
上記アントラセン誘導体の合成は、上記のフェノール類、アントラセン−９−カルボアルデヒド、酸触媒及び任意で炭化水素溶媒を反応容器に投入して、所定時間撹拌してフェノール類とアントラセン−９−カルボアルデヒドとを反応させることで行われる。なお、上記反応容器への投入物の投入順序は問わない。
【００６６】
当該製造方法の反応工程における反応温度の下限としては、０℃が好ましく、２５℃がより好ましい。一方、上記反応温度の上限としては、１００℃が好ましく、６０℃がより好ましい。上記反応温度が上記下限未満の場合、反応時間が長くなるおそれがある。逆に、上記反応温度が上記上限を超えると、高次縮合物及び異性体等の反応副生物の生成が助長され、当該アントラセン誘導体の純度が低下するおそれがある。
【００６７】
当該製造方法の反応工程における反応容器内の圧力は、通常は常圧であるが、加圧又は減圧で行ってもよく、具体的には内部圧力（ゲージ圧）としては−０．０２ＭＰａ以上０．２ＭＰａ以下が好ましい。
【００６８】
当該製造方法の反応工程における反応時間は、用いるフェノール類、炭化水素溶媒の種類と量、モル比、反応温度、圧力等に左右され、一概に定める事は出来ないが一般的には、１時間以上４８時間以下であることが好ましい。
【００６９】
上記フェノール類とアントラセン−９−カルボアルデヒドとの反応終了後、酸触媒の除去を行うことが好ましい。この酸触媒除去の方法としては、例えばメチルエチルケトン、メチルイソブチルケトン等の非水溶性有機溶媒に生成物を溶解し、水洗により除去を行う方法、中和処理を行った後析出した中和塩を濾別する方法、イオン交換樹脂等の樹脂酸を直接濾別除去する方法、アニオン製充填剤の詰まったカラムに反応液を通過させる方法等が挙げられる。
【００７０】
上記酸触媒除去後、精製により当該アントラセン誘導体を取り出すことが好ましい。一般的には、目的物に対して貧溶媒として作用し、その他の副生成物や未反応原料には良溶媒として作用する有機溶媒を添加し析出させた後、濾別及び乾燥する方法によって目的物である当該アントラセン誘導体を得ることができる。
【００７１】
＜アントラセン誘導体を中間体として得られる化合物＞
当該アントラセン誘導体を中間体として得られる化合物は、例えば当該アントラセン誘導体をアリル化、グリシジル化（例えば９−（４−ヒドロキシフェニル）アントラセングリシジルエーテル等を用いたグリシジル化）、アクリル化、メチロール化、ベンゾオキサジン化したもの等が挙げられる。
【００７２】
これらの化合物は、フェノール樹脂原料、エポキシ樹脂原料、アクリル樹脂原料等の樹脂原料として用いることができる。当該アントラセン誘導体を中間体として得られるこれらの化合物も、アントラセン骨格を有しているため、高融点、高屈折率、蛍光性能等のアントラセン特有の性質を備えている。従って、当該化合物から得られる樹脂も高屈折率、蛍光性能等の機能を有するなど更なる付加価値を有することができる。
【００７３】
＜組成物＞
当該アントラセン誘導体、及び／又は当該アントラセン誘導体を中間体として得られる化合物を含む組成物、並びに当該フェノール樹脂を中間体として得られる化合物を含む組成物は、フェノール樹脂原料、エポキシ樹脂原料、ポリカーボネート原料、アクリル樹脂原料等の樹脂原料や、発光剤、フォトレジスト組成物、接着剤、塗料等に用いることができる。当該組成物における他の成分としては、各樹脂を製造する際に使用される公知のものが挙げられる。この他の成分としては、例えば溶媒、無機充填剤、顔料、揺変性付与剤、流動性向上剤、他のモノマー等が挙げられる。
【００７４】
上記溶媒としては、組成物構成によって異なるが、例えばエーテル類、ジエチレングリコールアルキルエーテル類、エチレングリコールアルキルエーテルアセテート類、プロピレングリコールモノアルキルエーテル類、プロピレングリコールモノアルキルエーテルアセテート類、プロピレングリコールモノアルキルエーテルプロピオネート類、芳香族炭化水素類、ケトン類、エステル類等が挙げられる。
【００７５】
上記無機充填剤としては、例えば球状及び破砕状の溶融シリカ、結晶シリカ等のシリカ粉末、アルミナ粉末、ガラス粉末、マイカ、タルク、炭酸カルシウム、アルミナ、水和アルミナなどが挙げられる。
【００７６】
上記顔料としては、例えば有機系及び無機系の体質顔料、鱗片状顔料等が挙げられる。
【００７７】
上記揺変性付与剤としては、例えばシリコン系、ヒマシ油系、脂肪族アマイドワックス、酸化ポリエチレンワックス、有機ベントナイト系等が挙げられる。
【００７８】
上記流動性向上剤としては、フェニルグリシジルエーテル、ナフチルグリシジルエーテル等が挙げられる。
【００７９】
（フォトレジスト組成物）
上記フォトレジスト組成物は、当該アントラセン誘導体、当該フェノール樹脂、及び当該アントラセン誘導体を中間体として得られる化合物を含有する。また、上記フォトレジスト組成物は、通常キノンジアジド基含有化合物等の感光剤を含有する。さらに、このフォトレジスト組成物は上記成分以外に、例えば公知のアルカリ可溶性ノボラック樹脂、溶剤、界面活性剤、接着助剤、アルカリ現像液に対する溶解性を微調整する酸無水物及び高沸点溶剤、充填剤、着色剤、粘度調整剤等を含有してもよい。
【００８０】
＜硬化物＞
上記組成物を硬化して得られる硬化物は各種樹脂として使用することができる。この硬化物は、アントラセン骨格に由来する高融点、高屈折率、及び蛍光性能といった様々な特性を付与する高汎用性の材料として様々な用途に用いることができる。なお、上記硬化物は、上記組成物を光照射、加熱等の各組成に対応した公知の方法を用いることによって得ることができる。
【００８１】
上記硬化物は、エポキシ樹脂、ポリカーボネート、アクリル樹脂等の各種合成樹脂として、さらには、機能性を活かしてレンズ、光学シート等の光学材料、ホログラム記録材料等の記録材料、有機感光体、フォトレジスト用組成物、反射防止膜、半導体封止材等の高機能材料などとして用いることができる。
【００８２】
＜フェノール樹脂＞
当該フェノール樹脂は、当該アントラセン誘導体とアルデヒド類とを反応させることで得られる。また、当該フェノール樹脂の原料として、当該アントラセン誘導体を製造する際に使用される上記フェノール類をさらに含んでもよい。
【００８３】
上記アルデヒド類としては、例えばホルムアルデヒド、パラホルムアルデヒド、アセトアルデヒド、プロピオンアルデヒド、ブチルアルデヒド、イソブチルアルデヒド、バレルアルデヒド等の脂肪族アルデヒド；バニリン、エチルバニリン、サリチルアルデヒド、ｐ−ヒドロキシベンズアルデヒド、ｍ−ヒドロキシベンズアルデヒド等の芳香族アルデヒドなどが挙げられる。これらの中で、脂肪族アルデヒドが好ましく、パラホルムアルデヒドがより好ましい。
【００８４】
当該アントラセン誘導体とアルデヒド類との反応は、触媒の存在下で行うことができる。この触媒としては、例えば酸触媒、塩基触媒等が挙げられる。
【００８５】
上記酸触媒としては、例えば蓚酸；メタンスルホン酸、ベンゼンスルホン酸、ｐ−トルエンスルホン酸等の有機スルホン酸；塩酸、硫酸等の無機酸などが挙げられる。上記塩基触媒としては、例えば水酸化ナトリウム、水酸化リチウム、水酸化カリウム等のアルカリ金属の水酸化物；アンモニア水、トリエチルアミン等の第３級アミン；カルシウム、マグネシウム、バリウム等のアルカリ土類金属の酸化物又は水酸化物；炭酸ナトリウム等の塩基性物質などが挙げられる。触媒としては、これらの中で酸触媒が好ましい。
【実施例】
【００８６】
次に、本発明を実施例によりさらに詳細に説明するが、本発明は、本実施例によってなんら限定されるものではない。なお、得られたアントラセン誘導体の測定は下記測定機器及び測定方法により行った。
【００８７】
＜ゲルパーミエ−ションクロマトグラフィーにより得られる純度（ＧＰＣ純度）＞
ＧＰＣ純度は、ＧＰＣ（東ソー社の「ＨＬＣ−８２２０」）、ＲＩ検出器、カラム（東ソー社の「ＴＳＫ−Ｇｅｌ  ＳｕｐｅｒＨＺ２０００＋ＨＺ１０００＋ＨＺ１０００（４．６ｍｍφ×１５０ｍｍ）」）を用い、展開溶媒としてテトラヒドロフランを０．３５ｍＬ／分で送液し、全ピーク面積に対する目的物ピークの面積比により求めた。
【００８８】
＜高速液体クロマトグラフィーにより得られる純度（ＨＰＬＣ純度）＞
ＨＰＬＣ純度及び反応の終点確認は、ＨＰＬＣ（島津製作所社の「Ｐｒｏｍｉｎｅｎｃｅシリーズ」）、ＵＶ検出器（島津製作所社の「ＳＰＤ−２０Ａ（２４６ｎｍ）」）、カラム（ＧＬサイエンス社の「ＯＤＳ−３（４．６ｍｍφ×２５０ｍｍ）」）を用い、展開溶媒として水／アセトニトリル＝４０／６０（体積比）を１．０ｍｌ／分で送液し、全ピーク面積に対する目的物ピークの面積比により求めた。
【００８９】
＜１Ｈ−ＮＭＲ及び１３Ｃ−ＮＭＲ＞
１Ｈ−ＮＭＲ及び１３Ｃ−ＮＭＲは、バリアン社の「ＵＮＩＴＹ−ＩＮＯＶＡ（４００ＭＨｚ）」を用い、ＴＭＳを基準物質として重クロロホルム溶媒で測定した。
【００９０】
＜融点＞
融点は、示差走査熱量計（リガク社の「ＤＳＣ８２３０」）を用い、窒素雰囲気下５℃／分の昇温速度によるピークトップ法にて求めた。
【００９１】
＜屈折率＞
屈折率は、屈折率計（京都電子工業社の「ＲＡ−５２０Ｎ」）を用い、２５℃にて１質量％、５質量％及び１０質量％の各濃度でプロピレングリコールモノメチルエーテルアセテート（ＰＧＭＥＡ）に溶解したアントラセン溶液の屈折率を測定し、検量線を作成して１００質量％時の換算屈折率を求めた。
【００９２】
［実施例１］（無溶媒での合成）
５００ｍＬの還流管付き反応容器にフェノール（９４．１ｇ、１．０モル）及びアントラセン−９−カルボアルデヒド（１０．３ｇ、０．０５モル）を入れ、４０℃にて溶解した。この反応容器に９８％濃硫酸（２．８ｇ、硫酸分は２．７４ｇ）を投入し、４０℃で１５時間反応を行った。１５時間反応させた後のＨＰＬＣチャートを図１に示す。次いで、反応液をメチルイソブチルケトン（１４１ｇ）に溶解させ、蒸留水（９４ｇ）にて水洗を数回行って触媒を除去した後、減圧下にて、メチルイソブチルケトン及びフェノールを留去した。次いで、反応物に対してキシレン（９４ｇ）及びシクロヘキサン（９．４ｇ）を投入し、１０℃で攪拌することにより得られた析出物を濾別し、粗結晶（８．６ｇ）を得た。得られた粗結晶を酢酸エチル（４．３ｇ）及びキシレン（１７．２ｇ）の混合溶媒に添加し、８０℃に加熱した後１０℃で再度結晶を析出させた。この結晶を濾別し、淡褐色結晶を得た。この淡褐色結晶のＨＰＬＣチャートを図２に示す。
【００９３】
得られた結晶は、ＧＰＣ純度９４．７％、ＨＰＬＣ純度９２．６％、融点２３２℃、換算屈折率１．７１０（２５℃）であり、１Ｈ−ＮＭＲ（４００ＭＨｚ，ＣＤＣｌ３，δ，ｐｐｍ／６．７，１Ｈ，−ＯＨ／７．１，７．３，４Ｈ，Ｐｈｅｎｙｌ−Ｈ／７．３，７．４，７．７，８．０，８．５，９Ｈ，Ａｎｔｈｒａｃｅｎｅ−Ｈ／）及び１３Ｃ−ＮＭＲ（４００ＭＨｚ，ＣＤＣｌ３，δ，ｐｐｍ／１１５．３，１３０．４，１３２．３，１５５．５，−Ｐｈｅｎｙｌ／１２５．０，１２５．１，１２６．２，１２６．９，１２８．２，１３０．３，１３１．３，１３６．８，−Ａｎｔｈｒａｃｅｎｅ）にて９−（４−ヒドロキシフェニル）−アントラセンであることを確認した。図３に１Ｈ−ＮＭＲチャート、図４に１３Ｃ−ＮＭＲチャートを示す。また、ＵＶランプ（３６５ｎｍ）照射時の青色の発光を目視にて確認した。
【００９４】
［実施例２］（炭化水素溶媒を用いた合成）
５００ｍＬの還流管付き反応容器にフェノール（９４．１ｇ、１．０モル）、アントラセン−９−カルボアルデヒド（１０．３ｇ、０．０５モル）及び炭化水素溶媒としてのシクロヘキサン（４７．０ｇ）を入れ、４０℃にて溶解させた。この反応容器に９８％濃硫酸（４．７ｇ、硫酸分は４．６１ｇ）を投入し、４０℃で１５時間反応を行った。反応終了後のＨＰＬＣチャートを図５に示す。
【００９５】
［実施例３］（炭化水素溶媒を用いた合成）
炭化水素溶媒としてトルエン（４７．０ｇ）を用いた以外は実施例２と同様にして反応を行った。反応終了後のＨＰＬＣチャートを図６に示す。
【００９６】
本実施例で示されるように、実施例１で合成された本発明に係るアントラセン誘導体は、アントラセンと同様の紫外線に対する蛍光性を有することが示された。また、当該アントラセン誘導体の製造方法によれば、無溶媒又は炭化水素溶媒下で効率よく合成できることが示された。
【産業上の利用可能性】
【００９７】
本発明のアントラセン誘導体は、高炭素密度、高融点、高安定性、高屈折率、蛍光性能といった様々な特性を付与する高汎用性材料を提供することができ、例えばフェノール樹脂原料、エポキシ樹脂原料、ポリカーボネート原料、アクリル樹脂原料等の樹脂原料に用いることができる。これらの当該アントラセン誘導体を原料とした樹脂等は、例えば積層材、塗料等のコーティング材料、レンズ、光学シート等の光学材料、ホログラム記録材料等の記録材料、有機感光体、フォトレジスト用組成物、発光剤、反射防止膜、半導体封止材等の高機能材料、分子磁気メモリー等の磁性材料などに用いることができ、これらは、例えば有機太陽電池、有機ＥＬ素子、液晶表示素子等の材料として使用することができる。また、本発明のアントラセン誘導体は、樹脂原料のみならず、例えば医薬品中間体や染料中間体として利用することもできる。
【図１】
0006537261.tif 000008
【図２】
0006537261.tif 000009
【図３】
0006537261.tif 000010
【図４】
0006537261.tif 000011
【図５】
0006537261.tif 000012
【図６】
0006537261.tif 000013